또한 , 본 발명 은 중량 % 로 , C : 0 . 6 ~ 0 . 95 %, Si : 0 . 1 ~ 0 . 5 %, Mn : 0 . 1 ~ 1 . 0 %, P + S : 0 . 017 % 이하 , 나머지 Fe 및 기타 불가피 한 불순물 로 조성 되 는 강 빌렛 을 900 ~ 1000 ℃ 에서 선재 압연 을 종료 한 다음 750 ~ 900 ℃ 에서 권 취하 는 단계 ;